(57)【要約】      （修正有）【課題】人体内での水素ガス発生／放出を減少させる複合材料及びその製造方法、医療用インプラント及びその製造方法、ならびに患者の体内における水素ガス放出を減少させる方法を提供する。【解決手段】医療インプラント用の複合材料は、マグネシウム又はマグネシウム合金のマトリックス１と、マトリックス１に分散した触媒６を含む。触媒６は、マトリックス１が患者の体内で分解している際にマトリックス１から放出される水素ガスの量を減少させることができる。【選択図】図２
2014177699.tif 000002
【特許請求の範囲】
【請求項１】
マグネシウム又はマグネシウム合金のマトリックスと、
前記マトリックスに分散した触媒を含み、
前記触媒は、前記マトリックスの分解中に前記マトリックスから放出される水素ガスの量を減少させることができることを特徴とする複合材料。
【請求項２】
前記マトリックスは、ｐＨ１１．５未満の水溶液環境で分解するように構成された請求項１記載の複合材料。
【請求項３】
前記触媒は、プラチナ（Ｐｔ）、ルテニウム（Ｒｕ）、ロジウム（Ｒｈ）、パラジウム（Ｐｄ）、オスミウム（Ｏｓ）、イリジウム（Ｉｒ）、ニオブ（Ｎｂ）、モリブデン（Ｍｏ）、タンタル（Ｔａ）、タングステン（Ｗ）、金属酸化物、バナジウム（Ｖ）系酸化物、ニッケル系（Ｎｉ）酸化物、及びそれらの混合物からなる群から選択される請求項１記載の複合材料。
【請求項４】
前記複合材料の０．００１〜１重量％が前記触媒からなる請求項１記載の複合材料。
【請求項５】
前記触媒は、前記マグネシウム又はマグネシウム合金のマトリックスの全体に分散している請求項１記載の複合材料。
【請求項６】
前記触媒は、活性触媒が常に前記マトリックスの表面上に存在するように、前記マトリックスの全体に分散している請求項１記載の複合材料。
【請求項７】
請求項１記載の複合材料を含む医療用インプラント。
【請求項８】
前記医療用インプラントは、冠動脈ステント、縫合材、血管閉鎖装置、ペースメーカ又は神経刺激器の仮取付用装置、整形外科インプラント、血管外閉鎖装置及びクリップからなる群から選択される請求項７記載の医療用インプラント。
【請求項９】
前記マトリックスと前記触媒の混合物を焼結することにより、前記触媒を前記マトリックスに分散させることを含む請求項１記載の複合材料の製造方法。
【請求項１０】
前記医療用インプラントを直接所望の形状で焼結する、又は、前記医療用インプラントを基本形状で焼結した後に最終形状に再成形する請求項７記載の医療用インプラントの製造方法。
【請求項１１】
前記再成形は、研削及び圧延のうち少なくとも１つを含むことを特徴とする請求項１０記載の医療用インプラントの製造方法。
【請求項１２】
患者の体内における水素ガス放出を減少させる方法であって、請求項１記載の前記複合材料を含む医療用インプラントを前記患者の体内に挿入することを特徴とする方法。
【発明の詳細な説明】
【技術分野】
【０００１】
本開示は、一般に、触媒を含むマグネシウム系複合材料に関し、更に、前記複合材料を含む生物分解可能な医療用インプラントに関する。
【背景技術】
【０００２】
生物分解可能な一時的なインプラントは、目的を果たした後に再度外科的処置により除去する必要がないという利点があり、患者にとって便利であると共により経済的である。通常、生分解性ポリマは移植目的で使用される。この種のポリマは、分解率と生体適合性に関しては望ましい特性を示すが、必要な機械的安定性を欠くことが多く、金属系生分解性インプラントのほうがポリマよりも適切な機械的特性を発揮することが知られている。例えば、マグネシウム（Ｍｇ）及びマグネシウム系合金は、生分解性インプラント材料の分野で関心を集める材料となっている。
【０００３】
一般に、マグネシウムとその合金には、生分解性材料としての大きな可能性がある。マグネシウムが人体にとって必須元素だからである。Ｍｇは、水溶液中で分解するとともに、分解性ポリマ材料よりも機械的に安定した構造のインプラントを提供するとされる(非特許文献１「Ｈａｎｚｉ他著、Ａｃｔａ  Ｂｉｏｍａｔｅｒｉａｌｉａ、２００９年、５:１６２-１７１」参照)。Ｍｇ、Ｍｇ系合金及び関連する工程について、この刊行物は参照により、その内容全体が本明細書に組み込まれる。Ｍｇ及びその合金は、生分解性整形外科インプラントに既に用いられ、冠動脈ステントやその他の血管機器への応用に関する研究が現在行われている。純マグネシウムの機械的特性及び腐食特性は、ステント材料の要件を満たさないと考えられてきた。しかし、マグネシウム合金は、生分解性インプラント材料として有望とみられる（非特許文献２「Ｍａｎｉ他著、Ｂｉｏｍａｔｅｒｉａｌｓ、２００７年、２８: １６８９-１７１０」参照）。Ｍｇ、Ｍｇ系合金及び関連する工程について、この刊行物は参照により、その内容全体が本明細書に組み込まれる。
【先行技術文献】
【特許文献】
【０００４】
【特許文献１】米国特許出願公開第２００５／０１０２７９Ａ１明細書
【特許文献２】米国特許第６，０９０，１３０号明細書
【特許文献３】米国特許第６，５０８，８２８号明細書
【特許文献４】米国特許第７，９３１，６７０号明細書
【特許文献５】米国特許第７，２５０，０５７号明細書
【特許文献６】米国特許第７，７１３，２８３号明細書
【特許文献７】米国特許第７，９８８，７０６号明細書
【非特許文献】
【０００５】
【非特許文献１】Ｈａｎｚｉ他著、Ａｃｔａ  Ｂｉｏｍａｔｅｒｉａｌｉａ、２００９年、５:１６２-１７１
【非特許文献２】Ｍａｎｉ他著、Ｂｉｏｍａｔｅｒｉａｌｓ、２００７年、２８:１６８９-１７１０
【非特許文献３】Ｓｔａｉｇｅｒ他著、Ｂｉｏｍａｔｅｒｉａｌｓ、２００６年、２７:１７２８-１７３４
【非特許文献４】Ｇｕａｎｇｌｉｎｇ Ｓｏｎｇ著、Ｃｏｒｒｏｓｉｏｎ  Ｓｃｉｅｎｃｅ、２００７年、４９:１６９６-１７０１
【非特許文献５】Ｗａｎｇ他著、Ａｄｖａｎｃｅｄ  Ｍａｔｅｒｉａｌｓ  Ｒｅｓｅａｒｃｈ、２００８年、３２:２０７-２１０
【非特許文献６】Ｂｒｕｎｏ  Ｚｂｅｒｇ他著、Ｎａｔｕｒｅ  Ｍａｔｅｒｉａｌｓ、２００９年、８:８８７-８９１
【非特許文献７】Ｊ．Ｚｈａｎｇ著、「ＰＥＭ  Ｆｕｅｌ  Ｃｅｌｌ  Ｅｌｅｃｔｒｏｃａｔａｌｙｓｔｓ  ａｎｄ  Ｃａｔａｌｙｓｔ  Ｌａｙｅｒｓ」、Ｆｕｎｄａｍｅｎｔａｌｓ  ａｎｄ  Ａｐｐｌｉｃａｔｉｏｎｓ、２００８年、Ｓｐｒｉｎｇｅｒ  Ｖｅｒｌａｇ  Ｌｏｎｄｏｎ  Ｌｉｍｉｔｅｄ、第３章の３
【非特許文献８】Ｂｉｔｔｅｒ他著、Ｃａｔａｌｙｓｉｓ  Ｔｏｄａｙ、２９(１９９６)、３４９-３５３
【非特許文献９】Ｔｈｏｍｐｓｏｎ他著、Ｊｏｕｒｎａｌ  ｏｆ  Ｅｌｅｃｔｒｏａｎａｌｙｔｉｃａｌ  Ｃｈｅｍｉｓｔｒｙ、５１５(２００１)  ６１-７０
【発明の概要】
【発明が解決しようとする課題】
【０００６】
マグネシウム及びその合金は、自然反応による体内での分解に関して、大きな欠点がある。１１．５未満のｐＨ値の水溶液中でのマグネシウムの分解は（通常、体内のｐＨは１１．５未満である）、以下の電気化学反応に示すように、水酸化物イオンと気体水素の生成を伴う。
Ｍｇ＋２Ｈ２Ｏ→Ｍｇ２＋＋２ＯＨ−＋Ｈ２
このメカニズムは、酸素濃度とはおよそ無関係である。生体内においては、ｐＨ値の局所的増加に伴い、水素イオンが細胞組織に害を及ぼすことがあり、また、水素ガス生成によってインプラント周辺に気孔が形成されるため、周囲組織が損傷したり、血液中に気泡が形成されたりすることから、患者にとって危険である。
【０００７】
マグネシウム・インプラントからの水素放出に付随する問題を解決する従来の方法は、分解率を徐々に低下させ、水素ガス及び水酸化物イオンの放出率を下げる工程からなる。これは、合金化や、化成皮膜処理を含む微細構造又は表面の改質など、様々な方法で材料の耐腐食性を強化することにより一般的に行われる(非特許文献３「Ｓｔａｉｇｅｒ他著、Ｂｉｏｍａｔｅｒｉａｌｓ、２００６年、２７:１７２８-１７３４」、非特許文献４「Ｇｕａｎｇｌｉｎｇ Ｓｏｎｇ著、Ｃｏｒｒｏｓｉｏｎ  Ｓｃｉｅｎｃｅ、２００７年、４９:１６９６-１７０１」、非特許文献５「Ｗａｎｇ他著、Ａｄｖａｎｃｅｄ  Ｍａｔｅｒｉａｌｓ  Ｒｅｓｅａｒｃｈ、２００８年、３２:２０７-２１０」参照)。
【０００８】
金属面を他の材料で被覆することで金属インプラントのバルク特性を妨げることなく表面特性を変えることは、細胞組織や血液に対する金属ステントの親和性に関する問題に対処する１つの合理的な方法とされてきた。被覆することにより、表面特性を著しく改善し、表面エネルギーを減少させ、表面組織を滑らかにし、表面電位を中性化し、表面酸化物層の安定性を高めることができる。医療用インプラントの表面処理に適切と思われる無機塗料は多い。例えば、金や酸化イリジウムは、ステント用無機塗料として用いられてきたが(非特許文献２「Ｍａｎｉ他著、Ｂｉｏｍａｔｅｒｉａｌｓ、２００７年、２８:１６８９-１７１０」参照)、マグネシウム系インプラントには用いられない。
【０００９】
上述のいずれの方法も、インプラント中に存在するマグネシウムの分解中に放出される水素の総量を減少させるものではない。これらの方法は、分解率が低くなった結果として放出率を下げているにすぎない。
【００１０】
水素放出に対処する別の方策は、マグネシウム系ガラス状合金の開発である。この材料は、元素合金化のための溶解度が高く、また、腐食挙動の変化と水素放出の減少に導くことができる均一な単相構造を有する(非特許文献６「Ｂｒｕｎｏ  Ｚｂｅｒｇ他著、Ｎａｔｕｒｅ  Ｍａｔｅｒｉａｌｓ、２００９年、８:８８７-８９１」参照)。ガラス状合金は、非晶質構造を得るために極めて急速に材料を冷却しなければならないことから、多くの場合、その大量生産は難しくコストが高い。特に厚い材料の製造は厚さが増すにつれ難しくなり、材料全体において適切な冷却速度を保つことが更に困難となる。ガラス状合金の別の欠点は、レーザ切断、焼なまし及び成形のような、材料の結晶化を誘起しうる加工を施す際に、その非晶質構造を維持することが困難となり得る点である。
【課題を解決するための手段】
【００１１】
本開示は、触媒領域及び／又は触媒処理した表面を備え、人体内での水素ガス発生／放出を減少させるマグネシウム又はマグネシウム系合金の使用を開示する。
【００１２】
マグネシウム及びマグネシウム合金を効果的に臨床現場に導入するためには、その水素放出率だけでなく、インプラントから放出される水素の総量を減少させることが不可欠である。本開示は、減少した水素ガス放出量に示されるように、従来のマグネシウム系材料よりも分解性が改善されたインプラント材料を提供することにより、上記の課題を解決し、又は、少なくとも軽減する。
【００１３】
本開示は、冠動脈ステント、クリップ及び縫合材、血管閉鎖装置及びペースメーカ／神経刺激器の仮取付手段及び整形外科インプラントなど、多種多様な医療用途に使用できる材料技術を提供する。
【図面の簡単な説明】
【００１４】
添付の図面は、本開示の様々な実施形態を例示するものであり、明細書の一部を構成するものである。図示の実施形態は、単に本開示の実施例であり、本発明の範囲を制限するものではない。
【００１５】
【図１】図１は、マグネシウム又はマグネシウム合金の分解の際の水素の触媒転換の概略図である
【図２】図２は、本発明の一実施形態に係る複合材料の概略図である。
【発明を実施するための形態】
【００１６】
本開示は、触媒領域及び／又は触媒処理した表面を備え、水素放出に関わる交換電流量の低減、水素及び／又は水素ガスの局所的かつ一時的な吸着、及び、水素から水又は別の合成物への触媒転換（酸化）のうち１つ又は複数のメカニズムにより、水素ガス発生／放出を減少させるマグネシウム又はマグネシウム系合金の使用を開示する。
【００１７】
水素を触媒転換し、人体への水素放出総量を減少させるメカニズムは、以下のように要約される。
第１段階：Ｍｇ又はＭｇ合金の分解により、水素ガスが生成される。
第２段階：水素が、触媒部位に接触する。例えば、（これに限定されないが）吸着及び化学吸着などの１つ以上の異なる方法により容易に接触させることができる。水素は、まず触媒部位又は触媒部位付近の部位に吸着され、その後脱離し、そして触媒部位と接触する。
第３段階：水素は、触媒部位で触媒によって酸化し、水（又は別の合成物）となる。
【００１８】
図１はこの過程を示し、マグネシウム又はマグネシウム合金から形成されたマトリックス（母材）１が図示されている。マトリックス１の表面では、水溶液（患者の体内の組織及び／又は血液及び／又はその他の流体に見られるような）中で、上述した電気化学反応が起こる。
Ｍｇ＋２Ｈ２Ｏ→Ｍｇ２＋＋２ＯＨ−＋Ｈ２
水分子２（水素原子を表す小さい黒丸と酸素原子を表す大きい白丸）の存在下で、マトリックス１中のマグネシウムが分解し、マグネシウムイオン３（大きい黒丸で表される）となる。この反応で、水酸化物イオン４と気体水素５も生成される。マトリックス１中に分散した触媒６（大きい白丸で表される）の存在下で、気体水素５は水分子に触媒的に変換される。
【００１９】
本開示の一態様において提供される複合材料は、
マグネシウム又はマグネシウム合金のマトリックスと、
マトリックスに分散した触媒を含み、
触媒は、マトリックスの分解中にそのマトリックスから放出される水素ガスの量を減少させることができる。
【００２０】
本明細書で用いられる「マトリックス中」という用語には、触媒がマトリックスの表面上に位置する状態、触媒がマトリックスの表面より下方に位置する状態、及び、触媒がマトリックスの表面上と表面より下方の両方に位置する状態も含まれる。本開示の一実施形態において、触媒システムは金属バルク（マグネシウム又はマグネシウム合金）中及び／又は金属バルクの表面に取り込まれ、水素ガスの酸化及びそれ以降に起こりうる反応物の反応を促進するものであり、そして、この反応触媒は、プラチナ（Ｐｔ）又は白金族金属であるルテニウム（Ｒｕ）、ロジウム（Ｒｈ）、パラジウム（Ｐｄ）、オスミウム（Ｏｓ）及びイリジウム（Ｉｒ）のうちの１つ又はそれらの混合物を含む。触媒又は触媒の混合物は、カーボンブラックなどの別の材料上に担持することができる。これにより、水素ガスは、水、又は水素イオンや水酸基イオンなどの別の合成物に触媒的に変換される。
【００２１】
別の実施形態において、触媒は、バナジウム（Ｖ）又はニッケル（Ｎｉ）系酸化物、Ｗ系炭化物又はそれらの混合物などの金属酸化物及び／又は炭化物を含む。
【００２２】
更に別の実施形態において、触媒は、水素吸着の親和性が高く、水素放出の反応速度を遅くする化合物、例えば、ニオブ（Ｎｂ）、モリブデン（Ｍｏ）、タンタル（Ｔａ）又はタングステン（Ｗ）、又はそれらの混合物を含む。これらの材料は、水素の局所的かつ一時的保管場所として機能する。その後、水素は吸着部位から離脱し、吸着部位と同じ表面又は材料上の他の場所に位置する触媒部位で触媒的に変換される。水素酸化反応は、通常、プラチナ（Ｐｔ）又は他の白金族金属（Ｐｔ、Ｒｕ、Ｐｄ、Ｉｒ及びＲｈ）又はその混合物の触媒作用により起こる。触媒は、例えば、カーボンブラック上に担持することができる。また、Ｐｔを、他の元素（例えば、Ｓｎ、Ｍｏ、Ｎｉ、Ｆｅ、Ａｇ、Ｗ、Ｏｓ、Ｃｏ、Ｍｎ及びそれらの酸化物及び炭化物を含むがこれに限定されない）と合金化又は混合してもよく、二官能性効果、配位子（電子的）効果及びアンサンブル（形態学的）効果などの様々な効果により触媒活性を向上させることができる。別の材料及び技術が、非特許文献７（Ｊ．Ｚｈａｎｇ著、「ＰＥＭ  Ｆｕｅｌ  Ｃｅｌｌ  Ｅｌｅｃｔｒｏｃａｔａｌｙｓｔｓ  ａｎｄ  Ｃａｔａｌｙｓｔ  Ｌａｙｅｒｓ」、Ｆｕｎｄａｍｅｎｔａｌｓ  ａｎｄ  Ａｐｐｌｉｃａｔｉｏｎｓ、２００８年、Ｓｐｒｉｎｇｅｒ  Ｖｅｒｌａｇ  Ｌｏｎｄｏｎ  Ｌｉｍｉｔｅｄ、第３章の３）に記載され、材料及び技術については参照によりその内容全体が本明細書に組み込まれる。
【００２３】
図２は本開示に係る複合材料を示し、マグネシウム又はマグネシウム合金から形成されたマトリックス１と、マトリックス１全体に分散した触媒６が図示されている。触媒６は、上述のように、１種類の触媒性化合物又は異なる複数の触媒性化合物の混合物を含み、マトリックス１中に分散させる量は変えてもよい。マトリックス１中の触媒６は、均一に分布していても不均一に分布していてもよい。触媒の量及び分布パターンは、一定量の活性触媒が常に複合材料の表面上に存在するように選択される。
【００２４】
触媒は、触媒粉末をＭｇ（又はＭｇ合金）粉末に混合した後に焼結して材料にする、又は、触媒の塩をＭｇ（又はＭｇ合金）粉末に混合した後に焼結する、又は、触媒を含む溶液（水性又は非水性）をＭｇ（又はＭｇ合金）粉末に分散させた後に焼結するなどの幾つかの工程により、材料に組み込ませる又は分散させることができる。あるいは、触媒は、溶融Ｍｇ（又はＭｇ合金）に組み込ませることができ、溶融液に対して溶解性がない場合は、混合及び／又は還流によって溶融液中に分散され、溶融液の冷却に応じた構造が保たれる。
【００２５】
本開示の別の態様においては、上記に開示するように、複合材料からなる医療用インプラントを提供する。
【００２６】
かかる医療用インプラントは、マグネシウム系材料による望ましい機械的及び腐食特性を維持しながら、水素放出の減少を達成することができる。また、異なる微量の化合物がマグネシウムの分解時間に影響を及ぼすことから、マグネシウム系材料に触媒を含有させることを、分解率を制御及び調整する手段とすることができる。例えば、ニッケルは水素の酸化において強力な触媒であると同時に、痕跡量レベルでもマグネシウムの分解率を大きく加速する。
【００２７】
本開示の更に別の態様は、触媒を金属又は金属合金に組み込む方法に関し、金属又は金属合金の表面を触媒で被覆し、バルク又はマトリックス材料（Ｍｇ系）と１種類又は複数種類の触媒の混合物を焼結することを含む。焼結は、従来の焼結により、或いは、放電プラズマ焼結、液相焼結（焼結されるマトリックスより低い融点を有する材料の追加）及び通電活性化焼結のような別の形式の焼結により、粉末混合物に対して行うことができる。
【００２８】
触媒（粉末状）は、機械的手段によりバルク粉末材料に直接混入することができる。触媒を堆積させる別の方法として、まず、液体（例えば、Ｐｔ塩（例えば、Ｈ２ＰｔＣｌ６・６Ｈ２Ｏ又はＨ３Ｐｔ（ＳＯ３）２ＯＨ）の水溶液、希酸又は有機溶媒）に触媒を溶かし、その後、電気化学的手段を用いて又は用いずに触媒をバルク粉末材料上に堆積させる。余分な溶媒は、蒸発により、また任意で加熱も行うことにより除去される。これは、例えば、Ｐｔ、Ｐｄ、Ｒｕなどの場合のように、触媒材料が、（Ｍｇ）バルク材料よりよりも高い標準還元電位を有する（即ち、より不活性である）場合に適している（非特許文献８「Ｂｉｔｔｅｒ他著、Ｃａｔａｌｙｓｉｓ  Ｔｏｄａｙ、２９(１９９６)、３４９-３５３」、非特許文献９「Ｔｈｏｍｐｓｏｎ他著、Ｊｏｕｒｎａｌ  ｏｆ  Ｅｌｅｃｔｒｏａｎａｌｙｔｉｃａｌ  Ｃｈｅｍｉｓｔｒｙ、５１５(２００１)  ６１-７０」参照）。
【００２９】
このように、触媒は、マグネシウム系マトリックスの全体に分散される。その結果、活性触媒が常に表面上にあり、マグネシウム系材料の分解が進行するに伴って生成される水素ガスを処理する準備が整っている。触媒は、材料の表面に現れた時にのみ活性化する。
【００３０】
移植可能な構成部品は、直接所望の形状で焼結して製造する、或いは、基本形状で焼結した後に、例えば、研削、圧延又はその他の金属成形／加工方法により最終形状に再成形及び修正することができる。
【００３１】
本開示の特定の応用は、糖尿病患者の体内での分解性の冠動脈（又はその他の血液接触）ステントの使用を含む。一般に、糖尿病患者は、急速な再狭窄（即ち、血管の再狭窄化）のリスクが高く、かかる患者の転帰を改善するため、分解性ステント技術（例えば、特許文献１：米国特許出願公開第２００５／０１０２７９Ａ１明細書参照）が提案されている。この刊行物は、記載された医療装置及び関連方法について、参照によりその内容全体が本明細書に組み込まれる。
【００３２】
本開示の別の応用は、迅速かつ確実な閉鎖のための金属クリップ形状の血管外閉鎖装置である。金属クリップの技術は、機械的安定性が高く、分解可能かつ放射線不透過性であることから、有利である。金属クリップは、例えば、動脈穿刺を行う必要のある処置の後に血管内の穴を塞ぐために用いることができる。クリップが分解する前に患者に別の動脈穿刺を行う必要がある場合、処置を行う前にＸ線で容易に可視化することができ、残存するクリップを血管内に押し込むことを避けて血管の別の位置に穿刺することができる。Ｘ線可視化は、Ｘ線では見えない現今の分解性閉鎖装置では不可能である。
【００３３】
本開示の別の応用は、迅速かつ確実な閉鎖のための金属部品の形態の血管閉鎖装置である。この血管閉鎖装置は、２つの分解可能な構成部品（一方又は両方が分解性金属から形成される）で構成し、一方を血管内部に、もう一方を血管外に位置させることができる。そして、２つの構成部品を結合し（例えば、縫合により）、血管内の穴を機械的に塞ぐことにより止血を行う。既存の血管機器は分解性ポリマを使用しているが、分解性金属部品の方がより適切な機械的特性を有し、放射線不透過性であることから、有利である。かかる閉鎖装置の例が、特許文献２：米国特許第６，０９０，１３０号明細書、特許文献３：米国特許第６，５０８，８２８号明細書、特許文献４：米国特許第７，９３１，６７０号明細書、特許文献５：米国特許第７，２５０，０５７号明細書、特許文献６：米国特許第７，７１３，２８３号明細書及び特許文献７：米国特許第７，９８８，７０６号明細書に詳細に記載される。これらの特許に記載された装置、構成部品、材料及び工程について、参照することによりその内容全体が本明細書に組み込まれる。
【００３４】
本発明は、本明細書において記載されるように、ｐＨ１１．５未満の水溶液環境でマトリックスが分解する際にマトリックスから放出される水素ガスを減少させるために複合材料を用いることも含む。
【００３５】
本開示は、上記の好適な実施形態に限定されない。様々な代替、変形及び均等物を用いることができる。従って、上記の実施形態が、添付の請求項に規定する発明の範囲を限定するものとみなされるべきではない。
【符号の説明】
【００３６】
１  マトリックス（母材）
２  水分子
３  マグネシウムイオン
４  水酸化物イオン
５  気体水素
６  触媒
【図１】
2014177699.tif 000003
【図２】
2014177699.tif 000004
【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
マグネシウム又はマグネシウム合金のマトリックスと、
前記マトリックスに分散した触媒を含み、
前記触媒は、前記マトリックスの分解中に前記マトリックスから放出される水素ガスの量を減少させることができることを特徴とする複合材料。
【請求項２】
前記マトリックスは、ｐＨ１１．５未満の水溶液環境で分解するように構成された請求項１記載の複合材料。
【請求項３】
前記触媒は、プラチナ（Ｐｔ）、ルテニウム（Ｒｕ）、ロジウム（Ｒｈ）、パラジウム（Ｐｄ）、オスミウム（Ｏｓ）、イリジウム（Ｉｒ）、ニオブ（Ｎｂ）、モリブデン（Ｍｏ）、タンタル（Ｔａ）、タングステン（Ｗ）、金属酸化物、バナジウム（Ｖ）系酸化物、ニッケル系（Ｎｉ）酸化物、及びそれらの混合物からなる群から選択される請求項１又は２記載の複合材料。
【請求項４】
前記複合材料の０．００１〜１重量％が前記触媒からなる請求項１〜３のいずれか１項に記載の複合材料。
【請求項５】
前記触媒は、前記マグネシウム又はマグネシウム合金のマトリックスの全体に分散している請求項１〜４のいずれか１項に記載の複合材料。
【請求項６】
前記触媒は、活性触媒が常に前記マトリックスの表面上に存在するように、前記マトリックスの全体に分散している請求項１〜５のいずれか１項に記載の複合材料。
【請求項７】
請求項１〜６のいずれか１項に記載の複合材料を含む医療用インプラント。
【請求項８】
前記医療用インプラントは、冠動脈ステント、縫合材、血管閉鎖装置、ペースメーカ又は神経刺激器の仮取付用装置、整形外科インプラント、血管外閉鎖装置及びクリップからなる群から選択される請求項７記載の医療用インプラント。
【請求項９】
前記マトリックスと前記触媒の混合物を焼結することにより、前記触媒を前記マトリックスに分散させることを含む請求項１〜６のいずれか１項に記載の複合材料の製造方法。
【請求項１０】
前記医療用インプラントを直接所望の形状で焼結する、又は、前記医療用インプラントを基本形状で焼結した後に最終形状に再成形する請求項７に記載の医療用インプラントの製造方法。
【請求項１１】
前記再成形は、研削及び圧延のうち少なくとも１つを含むことを特徴とする請求項１０記載の医療用インプラントの製造方法。
【請求項１２】
患者の体内における水素ガス放出を減少させる方法であって、請求項１〜６のいずれか１項に記載の前記複合材料を含む医療用インプラントを前記患者の体内に挿入することを特徴とする方法。